(57)【特許請求の範囲】
【請求項１】
プラスチックの少なくとも一つの層（１１）と、該層のプラスチックの中に実質的に一様に分布した、遮光性を向上させる目的のカーボンブラックの吸光性粒子（１１ｃ）及び光反射性鉱物粒子（１１ｂ）とを含んでいる単層または多層タイプの包装材料において、
該プラスチックがポリオレフィンタイプのプラスチックから成り、
層（１１）中のカーボンブラックの量が層（１１）の総重量に対して０．０４〜１％の範囲内にあり、
該光反射性鉱物粒子の量が層（１１）の総重量に対して３％から８０％までの範囲内にあることを特徴とする、上記の包装材料。
【請求項２】
カーボンブラックを含んでいる鉱物充填層（１１）が該層（１１）の両側にあるプラスチックの外層（１２および１３）で囲まれており、該外層（１２および１３）は該層（１１）に対して介在バインダーまたは接着剤なしで永久的に接合されていることを特徴とする、請求項１に記載の包装材料。
【請求項３】
二つの外層（１２および１３）が中間層（１１）中のプラスチックと同じプラスチックより成っていることを特徴とする、請求項２に記載の包装材料。
【請求項４】
二つのプラスチック外層（１２および１３）の内の一層が、カーボンブラックを含んでいる中間層（１１）を少なくとも一つの方向から隠蔽するように白色顔料または他の白色着色剤を含んでいることを特徴とする、請求項２又は３に記載の包装材料。
【請求項５】
請求項１〜４のいずれか一項に記載の包装材料の押出成形と吹込成形との組み合わせ操作によって製造されていることを特徴とする、光感受性製品用の包装容器。
【発明の詳細な説明】
（技術分野）
【０００１】
本発明は、少なくとも一つの層が遮光性を高める目的からカーボンブラックの粒子を分布、含有している、互いに永久的に接合されている複数のプラスチック層を含んでいる包装材料に関する。本発明は、また、その包装材料から製造された光感受性（感光性）製品用の包装容器に関する。
【０００２】
（背景技術）
上記タイプの包装材料および包装容器は共にこの技術分野で公知である。例えば、そのような三層材料の押出成形／吹込成形の組み合わせ操作によって製造されているびんが市場に出ている。これらびんの材料は、カーボンブラックの混合された粒子を含んでいるＨＤＰＥの中間層とその中間層の両側のＨＤＰＥ外層とを有する。
【０００３】
従来技術のびんは、とりわけ、いわゆるＵＨＴ乳汁、即ち保存寿命を延ばす目的から、乳汁中に発生する有害な微生物の数を減らすか、またはそれら微生物を排除するために約１３５〜１５０℃で約１〜２秒間熱処理に付された乳汁を輸送するのに用いられる。
【０００４】
乳汁は、光、特に紫外線の波長領域内の光にダメージを受けないで長い曝露に耐えられない、光に対して感受性の非常に高い製品であるから、乳汁をその外囲環境からの紫外線に不必要に曝露させないような方法で包装容器に貯蔵することが重要である。
【０００５】
ＨＤＰＥより専ら成るプラスチック層には光、特に紫外線に対して遮断性がほとんど全くなく、従ってそれ単独では、乳汁が所望とされる長い保存寿命で貯蔵され得るようにするために必要である光保護性を与えない。従来技術のびんで乳汁の長期貯蔵を可能にするためには、従って吸光性材料、普通はカーボンブラックの粒子が包装材料の中間層中に組み込まれ、そのような粒子がびんの外側の外囲環境から突き当たる光を効率的に吸収し、それによってその衝突光がびんの壁材料を貫通して充填乳汁に達するのを妨げるようになっている。
【０００６】
しかし、従来技術の包装材料で用いられている大量のカーボンブラック粒子は中間層を極めて黒くし、このことが、その中間層が隠蔽されていないならば、それをびんのＨＤＰＥ外層を通して容易に見え、びんに魅力のない黒色外観を与えることになろう。そのように黒色化された中間層を隠蔽するためには、従って、びんのＨＤＰＥ外層に二酸化チタン・ＴｉＯ2の白色着色顔料を、外層直下の黒色中間層を隠蔽するのに十分な量で与え、それによってびんに消費者にとってより魅力的な外観を与えるようにされている。
【０００７】
しかし、従来技術の三層材料に内在する問題は、前記のとおり、その三層材料が必要な遮光性を達成するために、その中間層に相対的に大量の黒色化性カーボンブラック粒子を必要とし、それと同時にその外層中に、そのカーボンブラック粒子によって引き起こされる望ましくない黒色を隠蔽するために、カーボンブラック粒子量に対応して大量の白色顔料（ＴｉＯ2）も必要になることである。このことは、不必要な、しかし不可避的な材料消費の増大と、それによる三層材料の製造コストの増大を伴う。
【０００８】
不必要に大量のカーボンブラック粒子に関係があるもう一つの欠点は、びんの製造プロセスで生ずる廃材料が極めて黒くなっているために、そのプロセスに直接再循環させることはできず、そのプロセスに再循環させ、再使用することができるようにするためには、まず白色顔料（ＴｉＯ2）または他の白色着色用物質の添加により白色化しなければならないと言うことである。このような処理には余分の材料消費と増大した材料コストが伴われるが、これはしばしば再循環と再使用を利益のないものにする。
【０００９】
（発明の目的）
本発明の基礎をなす仕事は、従って、優れた遮光性を達成するのに大量のカーボンブラックを必要とすることもないし、またその黒色材料に白色の外観を与えるために大量の白色顔料（ＴｉＯ2）または他の白色着色用物質を必要とすることもない、序論で述べられたタイプの包装材料を提供することである。
【００１０】
（解決法）
この仕事は、本発明によれば、前記特許請求の範囲の請求項１に記載される特徴部分の特長を有する包装材料によって解決される。さらに、本発明の改善とそれに適う態様は、前記特許請求の範囲の実施態様項に記載される特徴部分の特長に与えられている。
【００１１】
（発明の概要）
本発明は、鉱物充填プラスチックの薄膜または薄いパネルが、それにカーボンブラックの吸光性粒子を添加すると、相乗作用的に増加した遮光性を達成すると言う驚くべき発見の結果である。即ち、実験によって、鉱物充填プラスチックの薄膜自体では紫外線の望ましくない透過を防ぐには不十分であるその鉱物充填プラスチック薄膜の固有の遮光性が、非常に少量であるがカーボンブラックの添加によって、従ってまた従来法技術と比較して僅かな黒色化しか伴わないそのような添加によって、相当に改善されることが確認することができたのである。視覚的には、これは、本発明による包装材料中の中間層は灰色に着色されているに過ぎないと言うように表現することが可能であるが、一方従来技術による包装材料中の中間層は完全に黒色である。
【００１２】
驚くべきことに本発明を使用して達成される相乗作用的遮光効果の背後にある機構は完全には明らかにされていないが、光を反射する鉱物粒子が、それら粒子に対する反射のために、中間層中の衝突光の光線通路を延ばし、それによって、その光が吸光性粒子と衝突してそれら吸光性粒子によって吸収される可能性が大きくなると言うことによって多分説明することが可能である。しかし、この説明は単なる想像可能な説明と見られるべきではなく、むしろ本発明を既述するのに役立つ仮説と見なされるべきである。
【００１３】
鉱物充填中間層中の材料は、プラスチック化合物と、その化合物中に埋入されている、一方では光反射性材料より成り、また他方では吸光性材料より成る粒子類を含んで成る。
【００１４】
実際の基本的化合物は、ポリオレフィン、ポリエステル、ポリアミド等々のような、但しびんタイプの商業的な包装容器で既に用いられているポリオレフィン系プラスチック（polyolefin plastic）が好ましいが、適切なプラスチックでありさえすればどのようなものから成っていてもよい。
【００１５】
そのようなポリオレフィン系プラスチックの例は、高密度ポリエチレン（ＨＤＰＥ）のようなポリエチレンおよびポリプロピレン（ＰＰ）であって、両者は共に単独重合体タイプ、およびＡＳＴＭ（２．１６ｋｇ；２３０℃）で０．５〜５のメルトインデックスを有する、包装の技術環境において既によく知られており、かつ十分に確立されている共重合体であるエチレンとプロピレンとの共重合体のような共重合体タイプのものである。
【００１６】
中間層に充填する光反射性の鉱物としては、モンモリロナイト、ドロマイト、炭酸カルシウム、チョーク、滑石、雲母、クレー等々の内で適切な粒子でありさえすればどのようなものを使用してもよいが、容易に入手することができると共に、その上食品の包装での使用が承認されているドロマイトの粒子を使用するのが好ましい。
【００１７】
本発明による包装材料中の中間層用鉱物充填プラスチック化合物の一例は、例えばＥＰＯ  ３５３  ９９１、ＥＰＯ  ３５３  ４９８、ＥＰＯ  ４９４  ５９４、ＥＰＯ  ４９４  ０５９５、ＥＰＯ  ５１２  ３６４、ＥＰ（９４１０５４３９．７）、ＥＰ（９５９２６５６８．７）またはＥＰ（９６９３５６７９．９）に記載されるものである。これらの明細書によれば、鉱物充填プラスチック化合物は、ＡＳＴＭ（２．１６ｋｇ；２３０℃）で０．５〜５のメルトインデックスを有するエチレンとプロピレンとの共重合体、およびそのプラスチック化合物中に鉱物充填化合物の総重量に対して５０〜８０％の量で混合されているチョークの粒子を含んでいるのが好ましい。
【００１８】
本発明による包装材料の中間層中の吸光性材料としては、既に述べたように、既に非常に少量で、上記の鉱物充填プラスチック化合物との組み合わせで相乗効果を与えるカーボンブラックの粒子が使用される。所望とされる遮光性を達成するために、中間層の総重量に対して０．０４〜１％程度の少量で十分であって、その量で、カーボンブラック粒子が中間層をほんの僅かな程度だけ変色（黒色化）させると同時に、光、特に紫外線の透過が効果的に防がれる。
【００１９】
本発明による包装材料の一つの好ましい態様において、中間層は、かくして、３〜８０％の、モンモリロナイト、ドロマイト、ＣａＣＯ3、滑石、雲母、クレー等々のような充填材粒子、および０．０４〜１％のカーボンブラックの吸光性粒子を含有するポリオレフィン系プラスチック化合物より成る。
【００２０】
本発明による包装材料中のプラスチック外層（一層または複数層）は中間層の化合物と同じプラスチック化合物より成っていることができるが、そうである必要はない。しかし、そのような均質な材料は異なるプラスチック化合物が用いられている対応する不均質な材料と比較して大きな利点を持っているから、包装材料に含まれる全ての層で同じプラスチック化合物を使用するのが好ましい。
【００２１】
包装材料の全ての層中に同じプラスチック化合物を含んでいる均質な材料は、現存するプロセス設備を用いる常用の押出法で容易に製造することができ、それにはその同時押出材料層を互いに永久的に接合させるバインダー（接着剤）または他の試剤は必要とされない。
【００２２】
本発明を、以下において、添付図面を参照してさらに詳細に説明することにする。
【００２３】
（好ましい態様の説明）
図面において一般的参照数字１０を有する包装材料は、中間層１１およびその中間層１１の両側の外層１２と１３より成る三層構造のものである。
【００２４】
中間層１１はプラスチック化合物１１ａ、およびその化合物中に実質的に一様に分布している鉱物充填材粒子１１ｂ（図における白抜きの四角形）と、好ましくは鉱物粒子１１ｂ間のプラスチック化合物１１ａ中にランダムに分布しているカーボンブラックの粒子１１ｃ（図中の黒点）より成る。
【００２５】
中間層１１における化合物１１ａは、前に述べたように、基本的には包装の技術環境において現存しているものであればいかなるタイプのプラスチックより成っていてもよいが、ポリオレフィンタイプ（polyolefin type；ポリオレフィン系）のプラスチックであるのが好ましい。
【００２６】
中間層１１中の鉱物粒子１１ｂも、例えばモンモリロナイト、ドロマイト、炭酸カルシウム、滑石、雲母、ボラストナイト（volastonite）、クレー等々の粒子でありさえすれば適切などのようなタイプの粒子であってもよいが、例示説明されている例では、それは直前のパラグラフに記載したポリオレフィン系プラスチックと共に公知の包装材料中に既に現存するドロマイトより成る。
【００２７】
鉱物粒子の量は、プラスチック化合物の総重量に対して約３％から約８０％までの非常に広い範囲内で変わることができる。中間層１１中のチョークの量は、プラスチック化合物の総重量の約６５％にのぼるのが好ましい。この好ましい量で中間層１１には良好な剛性が付与され、それによって本発明による包装材料１０から形状安定性の、容易に取り扱われるびんの製造が助長される。
【００２８】
前に述べたように、プラスチック化合物とその中に分布している鉱物粒子との中間層は、それ自体ある一定の遮光性を有しているが、そうであるとしても、それは光、特に紫外線の透過を完全に防止するには不十分である。しかし、その性質は、主に紫外線に対して所望の完全な遮光性を達成するために、本発明により最も有利に利用される。
【００２９】
上記の目的のために、中間層１１は、従って、同時に存在する鉱物粒子１１ｂと共に、相乗作用的に高まる遮光効果を有し、そして非常に少ない量であっても中間層１１を通る紫外線の透過を完全に防止するための効率的なバリヤーを実現するカーボンブラックの吸光性粒子１１ｃを含んでいる。
【００３０】
中間層１１中のカーボンブラックの量は、一般に、その中間層の総重量に対して０．０４〜１％の範囲内にある。この量は上記の相乗効果を達成するには十分に多いが、同時に中間層を過度に黒色化しないように十分に少量である。
【００３１】
中間層１１の両側にある二つの外層１２、１３は、中間層１１と同様に、原則的に包装の技術環境に現存するものでありさえすればいかなるプラスチックであってもよいプラスチックの化合物から成る。さらに、外層１２および１３は互いに異なる化合物を有していてもよいが、同じプラスチックの化合物を有しているのが好ましく、それはまた中間層１１中のプラスチックと同じプラスチックであるのがさらに好ましい。例示説明される態様において、二つの外層１２、１３は、しかして、各々、高密度ポリエチレン、およびＡＳＴＭ（２１．６kg；２３０℃）で０．５〜５のメルトインデックスを有するエチレンとプロピレンとの共重合体のようなポリオレフィン系プラスチックの化合物から成る。
【００３２】
中間層１１中の吸光性カーボンブラック粒子１１ｃは、その中間層に、二つの外層１２および１３を通して肉眼で見ることができるある一定の灰色の色調を与えるから、中間層１１を可能な限り隠蔽することが適切であろう（そして、ある特定の場合はそれが望ましいだろう）。このためには、従って、包装材料１０から製造される包装容器またはびんの外側を形成する予定の少なくともその層に、白色顔料を配合するのが適切である。白色顔料は中間層にも含められるのが好ましい。有利な白色顔料は二酸化チタン（ＴｉＯ2）である。
【００３３】
中間層１１中のカーボンブラックの量は非常に少量であり、その結果中間層１１は極く僅かした黒色化されないから、その中間層１１を隠蔽するには、従って、一つの外層または両外層１２、１３で極く少量の白色顔料（ＴｉＯ2）を用いるだけで十分である。白色顔料の適した量は、中間層１１中のカーボンブラックの関連量に依存するが、外層と中間層の総重量に対してそれぞれ約５％以下で変わることができる。
【００３４】
上記包装材料１０から製造されるびんは、押出成形と吹込成形との組み合わせ操作で製造することができる。この製造技術は当業者には周知であって、例えば引用することによって関連部分が本明細書に取込まれる公開されたスウェーデン特許出願第９５０３５３７−４号明細書に記載されている。この製造技術に関するさらに詳細な点に関しては、従って、上記のスウェーデン特許出願が参照される。
【００３５】
本発明による包装材料１０から、上記の方法を用いて、押出成形と吹込成形とを組み合わせて成形することによって製造されるびんは、一般に光感受性の製品に対して有利に用いることができるが、いわゆるＵＨＴ乳汁に関連して特に有利であることが証明されており、ＵＨＴ乳汁はそのびんの中に、光の影響の結果として損傷を受けることなく、数週間までの長期間にわたって貯蔵することができる。さらに、これらのびんは、その包装材料中にカーボンブラックが存在するにも係わらず、消費者に魅力的な白色外観を呈すると同時に、軽量であり、しかも取り扱いが容易である。
【００３６】
かくして、以上の説明から、非常に簡単な手段によるが、本発明はその目的を達成し、同時に、従来技術に伴われるものよりも少ない材料消費で、従ってより低い材料コストで包装材料と包装容器の製造をそれぞれ可能にすることが明らかになったであろう。
【００３７】
本発明の包装材料およびその包装材料から製造されるびんタイプの包装容器を図面に示される例示態様を特に参照して説明したが、本発明は、しかし、この態様だけに限定されるものではない。当業者には、前記特許請求の範囲に定義される発明の着想から外れない限りにおいて、個々の細部に多数の異なる変更および修正がその目的に対して可能かつ自明であることは明白であろう。
【図面の簡単な説明】
【図１】  びんタイプの包装容器用の、本発明による特に好ましい包装材料の模式的断面図を示す。
【符号の説明】
１０  包装材料
１１  中間層
１２、１３  外層
１１ａ  プラスチック化合物
１１ｂ  鉱物充填材粒子
１１ｃ  カーボンブラック粒子
【図１】
0004285908.tif 000002